КОМПОЗИЦИИ ДЛЯ ПРЕДВАРИТЕЛЬНОЙ ОБРАБОТКИ, А ТАКЖЕ СПОСОБЫ НАНЕСЕНИЯ ПОКРЫТИЯ НА ЭЛЕКТРОД БАТАРЕИ

1. Катод для литий-ионной батареи, включающий:
электропроводящую подложку;
первый слой, покрывающий по меньшей мере часть электропроводящей подложки, содержащий композицию предварительной обработки, содержащую металл группы IIIB и/или группы IV; и
второй слой, покрывающий по меньшей мере часть первого слоя, причем второй слой содержит композицию покрытия, включающую литийсодержащее соединение.
2. Катод по п. 1, в котором металл группы IIIB и/или группы IVB включает цирконий.
3. Катод по п. 1, в котором металл группы IIIB и/или группы IVB присутствует в композиции предварительной обработки в количестве по меньшей мере 20 ч/млн металла.
4. Катод по п. 1, в котором композиция предварительной обработки дополнительно содержит электроположительный металл в количестве по меньшей мере 2 ч/млн металла.
5. Катод по п. 4, в котором электроположительный металл включает олово, индий, галлий, кобальт, никель, медь, серебро, золото, или их комбинацию.
6. Катод по п. 1, в котором композиция предварительной обработки дополнительно содержит источник свободного фторида в количестве по меньшей мере 2 ч/млн.
7. Катод по п. 6, в котором источник свободного фторида содержит фториды или бифториды аммония, фосфония, металлов группы IA, металлов группы IIA, металлов группы IIIA, или их комбинацию.
8. Катод по п. 1, в котором литийсодержащее соединение содержит диоксид лития-никеля-кобальта-марганца, фосфат лития-железа, фосфат лития-железа с углеродным покрытием, или их комбинацию.
9. Катод по п. 1, в котором литийсодержащее соединение составляет 80-90 мас.%, исходя из общей массы покрытия, и в котором композиция покрытия дополнительно включает в себя электропроводящий агент, составляющий 5-10 мас.%, и связующее, составляющее 5-10% мас.%, исходя из общей массы покрытия.
10. Катод по п. 1, где катод имеет прочность на отслаивание под углом 180° более 1,5 Н.
11. Катод по п. 1, в котором первый слой имеет толщину от 5 до 500 нм.
12. Катод по п. 1, где катод содержит алюминий.
13. Батарея, содержащая:
катод, содержащий:
электропроводящую подложку;
первый слой, покрывающий по меньшей мере часть электропроводящей подложки, содержащий композицию предварительной обработки, содержащую металл группы IIIB и/или группы IV; и
второй слой, покрывающий по меньшей мере часть первого слоя, причем второй слой содержит композицию покрытия, включающую литийсодержащее соединение;
анод;
разделитель между анодом и катодом; и
электролит, контактирующий с анодом и катодом.
14. Батарея по п. 13, в которой металл группы IIIB и/или группы IVB включает цирконий.
15. Батарея по п. 13, в которой композиция предварительной обработки дополнительно содержит электроположительный металл.
16. Батарея по п. 13, в которой композиция предварительной обработки дополнительно содержит источник свободного фторида.
17. Батарея по п. 13, в которой литийсодержащее соединение составляет 80-90 мас.%, исходя из общей массы покрытия, и в которой композиция покрытия дополнительно включает в себя электропроводящий агент, составляющий 5-10 мас.%, и связующее, составляющее 5-10 мас.%, исходя из общей массы покрытия.
18. Батарея по п. 13, в которой электропроводящая подложка содержит алюминий.
19. Способ обработки катода батареи, включающий:
контактирование электропроводящей подложки катода батареи с композицией для предварительной обработки, содержащей металл группы IIIB и/или группы IV; и
нанесение композиции покрытия, содержащей литийсодержащее соединение, на по меньшей мере часть предварительно обработанной электропроводящей подложки.
20. Способ по п. 19, дополнительно включающий контактирование электропроводящей подложки с раствором фторида перед контактированием электропроводящей подложки с композицией предварительной обработки.